(57)【特許請求の範囲】
【請求項１】
酸化物皮膜の形成方法であって、当該方法が、
水中にチタニア及びジルコニアの一方を含むナノ粒子０．５〜３５重量％と０．１％〜１０％の２−［２−（２−メトキシエトキシ）エトキシ］酢酸（Ｃ7Ｈ14Ｏ5）又はポリフルオロスルホン酸を含有する水性コロイド懸濁液中に金属表面を２５〜３５℃の温度で１分間〜１２０分間浸漬し、前記金属表面を１．０〜１０．０ｃｍ／分の速度で水性コロイド懸濁液から引き出すことにより水性コロイド懸濁液を金属表面に堆積させる工程と、
水性コロイド懸濁液を乾燥してグリーン皮膜を形成する工程と、
グリーン皮膜を５００℃以下の温度に加熱してグリーン皮膜を緻密化して金属表面に酸化物皮膜を形成する工程と
を含む、方法。
【請求項２】
前記ナノ粒子の直径が２００ｎｍ以下である、請求項１記載の方法。
【請求項３】
前記水性コロイド懸濁液を２５℃〜３５℃の温度で５分間〜６０分間風乾する、請求項１又は請求項２記載の方法。
【請求項４】
前記グリーン皮膜を１００℃〜５００℃の温度に３０分間〜３時間加熱する、請求項１乃至請求項３のいずれか１項記載の方法。
【請求項５】
前記グリーン皮膜を１．０℃／分〜１０．０℃／分の速度で加熱する、請求項１乃至請求項４のいずれか１項記載の方法。
【請求項６】
前記酸化物皮膜が金属表面に対して７０ＭＰａ以上の接着強度を示す、請求項１乃至請求項５のいずれか１項記載の方法。
【請求項７】
金属表面への荷電粒子の付着を抑制するための酸化物皮膜の形成方法であって、当該方法が、
水中にチタニア及びジルコニアの一方を含むナノ粒子０．５〜３５重量％と０．１％〜１０％の２−［２−（２−メトキシエトキシ）エトキシ］酢酸（Ｃ7Ｈ14Ｏ5）又はポリフルオロスルホン酸を含有する水性コロイド懸濁液を調製する工程と、
前記水性コロイド懸濁液中に金属表面を１分間〜１２０分間浸漬する工程と、
前記金属表面を１．０〜１０．０ｃｍ／分の速度で水性コロイド懸濁液から引き出す工程と、
水性コロイド懸濁液を風乾してグリーン皮膜を形成する工程と、
グリーン皮膜を５００℃以下の温度に加熱してグリーン皮膜を緻密化して厚さ０．１〜１０．０μｍの酸化物皮膜を形成する工程と
を含む、方法。
【請求項８】
前記ナノ粒子の直径が２００ｎｍ以下である、請求項７記載の方法。
【請求項９】
前記水性コロイド懸濁液を２５℃〜３５℃の温度で５分間〜６０分間風乾する、請求項７又は請求項８記載の方法。
【請求項１０】
前記グリーン皮膜を１００℃〜５００℃の温度に３０分間〜３時間加熱する、請求項７乃至請求項９のいずれか１項記載の方法。
【請求項１１】
前記グリーン皮膜を１．０℃／分〜１０．０℃／分の速度で加熱する、請求項７乃至請求項１０のいずれか１項記載の方法。
【発明の詳細な説明】
【技術分野】
【０００１】
本発明は広義には皮膜及びその堆積方法に関する。具体的には、本発明は、水性環境中での金属表面への付着物の蓄積を防ぐために水性環境中で使用されるセラミック皮膜、並びにコロイド法を用いたセラミック皮膜の形成方法であって、緻密で、制御された厚さを有し、問題とされる主要付着物の電気的極性以下のゼータ電位を示すセラミック皮膜を形成する方法に関する。
【背景技術】
【０００２】
高温水環境に曝露される部品、例えば沸騰水型原子炉のジェットポンプアセンブリのノズル及びスロート部、インペラー、復水器管、再循環パイプ及び蒸気発生器部材は、部品の金属表面に付着する、高温冷却剤（普通、約１００〜約３００℃の水）中の荷電粒子に起因するファウリングを受ける。時間の経過とともに、ファウリングは、部品の曝露表面に厚い、高密度の酸化物「汚損（crud）」層の形成をもたらす。ファウラント（ファウリングの原因物質）の蓄積は、沸騰水型原子炉の深刻な運転及びメンテナンス上の問題となる。例えば、ファウラント蓄積は、冷却剤（水）の流速を著しく低下し、冷却流システムの性能を下げることにより、原子炉の冷却流再循環システムの効率を低減するからである。ファウラント蓄積の他に、部品はまた、放射性物質、例えば冷却剤によって運ばれる放射性種のコバルトを表面に蓄積しやすい。ファウラントは通常、沸騰水型原子炉部品の表面から原子炉の定期停止時に除去される。しかし、この方法は、高コストであり、冷却流再循環システムの効率を次の停止までの間維持するものではない。
【発明の概要】
【発明が解決しようとする課題】
【０００３】
したがって、高温水環境に曝露される表面のファウリング速度を最小又はゼロにするのに特に適した皮膜を開発することが望まれている。
【課題を解決するための手段】
【０００４】
本発明者らは、高温水環境に曝露される部品のファウリング速度を最小にするかゼロにするという課題を、水性皮膜と、部品表面に該皮膜を堆積して部品表面への放射性種のファウリング速度を最小にするかなくす方法とを開発することにより解決した。
【０００５】
簡潔に述べると、一実施形態に係る方法では、金属表面に酸化物皮膜を形成して荷電粒子を含有する冷却剤に接触する際の金属表面への荷電粒子の付着を低減する。本方法では、チタニア及びジルコニアの少なくとも一つを含むナノ粒子約０．５〜約３５重量％を含有する水性コロイド懸濁液を調製し、金属表面に水性コロイド懸濁液を堆積させ、水性コロイド懸濁液を乾燥してグリーン皮膜（未焼成皮膜）を形成し、その後グリーン皮膜を５００℃以下の温度で加熱してグリーン皮膜を緻密化し、荷電粒子の電気的極性以下のゼータ電位をもつ酸化物皮膜を生成し、かくして金属表面への荷電粒子の付着を最小限にする。
【０００６】
別の態様では、本発明は、上記の方法で形成した皮膜並びにかかる皮膜で保護された部品を提供する。本皮膜は、冷却剤、例えば沸騰水型原子炉に用いる冷却水にしばしば存在する粒子に起因するファウリングから様々な種類の金属表面を保護するのに特に適している。例として、ニッケル基合金、鉄基合金、ステンレス鋼、例えばＡＩＳＩタイプ３０４ステンレス鋼で形成した部品などがあり、その具体例としては、沸騰水型原子炉のジェットポンプアセンブリのノズル及びスロート部、インペラー、復水器管、再循環パイプ及び蒸気発生器部材があげられる。
【０００７】
本方法及び得られた皮膜の注目すべき態様は、高密度であり、制御された厚さをもち、通常冷却水に存在する放射性種並びにファウラントなどの荷電粒子の皮膜への付着を著しく低減させる表面ゼータ電位をもつ皮膜を製造できることである。コロイドを用いた方法で皮膜を設層できるため、既に使用中の部品に皮膜を容易に設層できるようになる。これは、本発明のコロイドを用いた方法が、化学蒸着（ＣＶＤ）、物理蒸着（ＰＶＤ）などの他の堆積方法と比べて高価な装置や極端なプロセスパラメータ、例えば温度及び圧力を必要とせず、ＣＶＤ法のように直進性の制約や他の幾何形状的な制約を受けないからである。さらに、本発明のコロイドを用いた方法は、同様なセラミック皮膜を堆積するのに普通用いるＣＶＤ及び他の典型的な方法と比べてコスト面で大きな利点をもたらすこともできる。
【０００８】
１つの態様では、酸化物皮膜を形成する方法は、チタニア及びジルコニアの一方を含むナノ粒子約０．５〜約３５重量％を含有する水性コロイド懸濁液を調製し、水性コロイド懸濁液を金属表面に堆積させ、水性コロイド懸濁液を乾燥してグリーン皮膜を形成し、グリーン皮膜を５００℃以下の温度に加熱してグリーン皮膜を緻密化し、金属表面に酸化物皮膜を形成する工程を含み、酸化物皮膜のゼータ電位を酸化物皮膜と接触する荷電粒子の電気的極性以下として、金属表面への荷電粒子の付着を最小限にする。
【０００９】
別の態様では、金属表面への荷電粒子の付着を抑制する方法は、水中にチタニア及びジルコニアの少なくとも一つを含むナノ粒子約０．５〜約３５重量％及び２−［２−（２−メトキシエトキシ）エトキシ］酢酸（Ｃ7Ｈ14Ｏ5）又はポリフルオロスルホン酸約０．１〜約１０％を含有する水性コロイド懸濁液を調製し、金属物品を水性コロイド懸濁液に約１〜約１２０分間浸漬し、金属物品を水性コロイド懸濁液から約１〜約１０ｃｍ／分の速度で引き出し、水性コロイド懸濁液を乾燥して金属物品上にグリーン皮膜を形成し、グリーン皮膜を５００℃以下の温度に加熱してグリーン皮膜を緻密化し、厚さが約０．１〜約１０．０μｍで、ゼータ電位が金属物品と接触する荷電粒子の電気的極性以下である酸化物皮膜を形成して金属物品上への荷電粒子の付着を最小限にする。
【図面の簡単な説明】
【００１０】
本発明の上記その他の特徴、態様及び利点は、添付図面を参照にして以下の詳細な説明を読むことで、一層明らかになるであろう。図面全体を通して同じ参照番号は同じ部品を表す。
【図１】図１（ａ）、（ｂ）及び（ｃ）は、約３５重量％のチタニアナノ粒子を含有する水性コロイド懸濁液から製造し、約５００℃の温度で焼成した酸化物皮膜の顕微鏡写真である
【図２】図２（ａ）及び（ｂ）は、約３５重量％のチタニアナノ粒子を含有する水性コロイド懸濁液から製造し、約１５０℃の温度で焼成した酸化物皮膜の顕微鏡写真である。
【図３】図３（ａ）及び（ｂ）は、約３５重量％のチタニアナノ粒子を含有する水性コロイド懸濁液から製造し、約１００℃の温度で焼成した酸化物皮膜の顕微鏡写真である。
【図４】図４（ａ）及び（ｂ）は、約１０重量％のチタニアナノ粒子を含有する水性コロイド懸濁液から製造し、約１００℃の温度で焼成した酸化物皮膜の顕微鏡写真である。
【図５】図５（ａ）、（ｂ）及び（ｃ）は、それぞれ約１０、２０又は３５重量％のチタニアナノ粒子を含有する水性コロイド懸濁液を回転している表面に適用し、その後約１００℃の温度で加熱することにより製造した酸化物皮膜の顕微鏡写真である。
【図６】沸騰水型原子炉の原子炉圧力容器に冷却剤を再循環するのに用いる種類のジェットポンプの一部分の断面図である。
【図７】図６のジェットポンプのノズルの部分拡大断面図である。
【００１１】
上述の図面は考えられるいくつかの実施形態を説明するが、以下の説明で示すように本発明の別の実施形態も考えられる。すべての場合において、本明細書で図示した本発明の実施形態は、例示のためのものであり、限定するためのものではない。当業者が想起できる多くの他の変更及び実施形態が本発明の原理の技術的範囲及び要旨に入る。
【発明を実施するための形態】
【００１２】
多種多様な化学形態の「汚損層」、例えばＦｅ2Ｏ3、Ｆｅ3Ｏ4、ＮｉＦｅ2Ｏ4、Ｆｅ2Ｃｒ2Ｏ4などがある。原子炉環境で最も重要な放射性種はＣｏ−６０であり、これは通常バルク原子炉水中にイオン種として存在する。金属部品の汚損層、即ち酸化物層上にＣｏ−６０が付着すると、Ｃｏ−６０は別の汚損／酸化物と反応してＣｏＦｅ2Ｏ4（放射性汚損層）を形成する。他の金属イオン、例えばＦｅ、Ｎｉ、Ｃｒなどと比べてＣｏイオンの拡散は速いので、ＣｏはＦｅ、Ｎｉ又はＣｒと容易に置き換わり、ＣｏＦｅ2Ｏ4を形成する。ＴｉＯ2皮膜は化学的に安定であるので、上記化学反応を著しく減少し、ＣｏＦｅ2Ｏ4（放射性汚損層）の形成を抑制する。Ｆｅ2Ｏ3などのいくつかの他の酸化物即ち、汚損層がＴｉＯ2皮膜層上に付着することがあるが、速度論的にＴｉＯ2と反応することはない。
【００１３】
本発明の１つの態様では、表面へのＣｏ−６０などの放射性種の蓄積は、対象の部品の表面、例えば放射性種と接触することのある原子炉の部品の金属表面に堆積される皮膜によって軽減することができる。一実施形態では、皮膜は、制御された厚さ及び放射性種、例えば沸騰水型原子炉を通って流れる冷却剤中に通常存在する放射性種の電気的極性とほぼ同等或いはそれより低いゼータ電位をもつ高密度の酸化物皮膜である。皮膜は、チタン酸化物（チタニア；ＴｉＯ2）及び／又はジルコニウム酸化物（ジルコニア；ＺｒＯ2）からなるか少なくとも含有するナノ粒子の水性コロイド懸濁液から堆積するのが好ましい。コロイド懸濁液を被覆する表面に適用し、その後乾燥し、高温で熱処理して密度及び接着強度を増加させる。制御された厚みをもつ高密度の酸化物皮膜を実現するには、この方法の様々な側面、例えばコロイド懸濁液の化学、適用方法、乾燥条件及び熱処理温度が個々に及び／又は組み合わせて重要になると考えられる。以下に、これらの側面を説明する。
【００１４】
定義上、コロイドは、第１物質の大きな分子又は超微細粒子が第２物質に分散してなる均質な非結晶性の物質である。コロイドには、ゲル、ゾル及びエマルジョンがあり、粒子は、沈澱せず、また懸濁液中の粒子のように普通の濾過や遠心力では分離することはできない。換言すれば、コロイド懸濁液（コロイド溶液又は単にコロイドともよばれる）は１つの物質が別の物質全体に均一に分散した種類の化学混合物である。分散物質の粒子は、混合物中に懸濁するだけであり、溶液の場合のように溶解しない。コロイド中の分散粒子は、別の物質（例えば、気体、液体又は固体）に均一に分散して均質な外観を維持するのに十分に小さいが、不溶となるのに十分に大きい。本発明では、分散物質は、チタニア及び／又はジルコニアの（又は含有する）ナノ粒子を含み、好ましい分散媒としての水中に分散される。分散ナノ粒子の直径は、好ましくは約２００ｎｍ以下、さらに好ましくは１５０ｎｍ未満、最も好ましくは２〜５０ｎｍの範囲である。コロイド懸濁液は、約０．５〜約３５重量％のナノ粒子、さらに好ましくは約５〜約２０重量％のナノ粒子を含有することができる。コロイド懸濁液は、好ましくは約０．１％〜約１０％の２−［２−（２−メトキシエトキシ）エトキシ］酢酸（Ｃ7Ｈ14Ｏ5）又はポリフルオロスルホン酸も水中に含有する。
【００１５】
コロイド懸濁液の堆積は、浸漬、スプレー又は様々な他の方法（キャビティの充填など）によって行うことができるが、浸漬方法は、表面形態及び皮膜厚の制御の面から優れた結果が得られ、通常直進的プロセスにより被覆することが困難な表面の被覆を容易にすることを確かめた。好ましい実施形態では、部品を懸濁液中に、所望の厚さの懸濁液皮膜を蓄積するのに十分な時間浸漬することにより懸濁液を堆積させる。適当な時間は約１〜約１２０分間の範囲である。１０ｃｍ／分以下の速度、さらに好ましく約１〜約５ｃｍ／分の速度で懸濁液から部品を引き出すことにより、懸濁液の層を約０．１〜約１０μｍ、さらに好ましくは約０．５〜約２．０μｍの制御された厚みに適用することができる。
【００１６】
その後、コロイド懸濁液の層を風乾して部品表面にグリーン皮膜を得る。風乾は、ほぼ室温（約２５℃）で約６０分間以下、例えば約３０秒間〜約３０分間、さらに好ましくは約１〜１０分間行うことができる。その後、グリーン皮膜を熱処理して皮膜を緻密化し、完全にセラミック（酸化物）化した皮膜を得る。このために、グリーン皮膜を好ましくは約１．０〜１０．０℃／分、さらに好ましくは約２〜５℃／分の速度で加熱する。熱処理温度は、５００℃以下、例えば１００〜５００℃、さらに好ましくは１５０℃以下、最も好ましくは１００〜１２０℃の範囲にすることができる。熱処理温度を約３０分間〜約３時間、さらに好ましくは約４５分間〜約１時間維持する。熱処理時、高温でナノ粒子の凝固及び沈積が進行する。
【００１７】
上記パラメーターは、チタニアナノ粒子を含有するコロイド懸濁液での複数のシリーズの試験により決定された。特に、これらの試験から、比較的低濃度のナノ粒子及び比較的低温の熱処理を用いて最終セラミック皮膜の表面形態、耐クラック性及び密着性を向上することが重要であることがわかった。特に、より低い濃度及び熱処理温度が、皮膜の接着を約１０ｋｓｉ（約７０ＭＰａ）以上のレベルに向上し、沸騰水型原子炉の冷却水中の放射性種及びファウラントの物理的付着を助長しにくい亀裂のない平滑な皮膜表面の形成を促進することを確認した。
【００１８】
第１シリーズの試験では、チタニア皮膜をタイプ３０４ステンレス鋼試料のホーニング仕上げ表面に次のように堆積した。チタニア皮膜を、約３５重量％のチタニアナノ粒子を含有する水性コロイド懸濁液又はチタニア前駆体としてのチタンイソプロポキシドを含有するゾル−ゲル溶液から形成した。それぞれの皮膜タイプから作製した複数の試料により、平滑、高密度及び密着性のチタニア皮膜は、ゾル−ゲル溶液よりもコロイド懸濁液ではるかに容易に得られるという結論が導かれた。
【００１９】
第２シリーズの試験では、様々なコロイド懸濁液を水中に粒径１５０ｎｍ未満（公表値）のチタニアナノ粒子約３５重量％を含有するコロイド懸濁液から調製した。具体的には、この溶液から、２０重量％又は１０重量％のチタニアナノ粒子を含有するようにさらに希釈したコロイド懸濁液を調製した。この第１シリーズの試験用のテスト試料は、タイプ３０４ステンレス鋼試料であり、表面をホーニング仕上げ後に次のように被覆した。
【００２０】
第１群の試料を３５％コロイド懸濁液に約３０分間浸漬し、試料を約１．０ｃｍ／分の速度で引き出し、約５分間風乾し、その後得られたグリーン皮膜を約５００℃の温度で約６０分間加熱することにより第１群の試料にチタニア皮膜を形成した。得られたセラミック皮膜の厚さは約０．５〜約１．０μｍであった。図１（ａ）及び（ｂ）は、それぞれ倍率１０ｋｘ及び５０ｋｘで撮った、１つの皮膜の表面の顕微鏡写真であり、図１（ｃ）は、倍率２０ｋｘで撮った、試料の断面を示す顕微鏡写真である。この試料に対して行った接着試験により、皮膜が約１１．３ｋｓｉ（約７８ＭＰａ）の接着強度をもつことが示された。
【００２１】
第２群の試料を３５％コロイド懸濁液に約３０分間浸漬し、試料を約１．０ｃｍ／分の速度で引き出し、皮膜を約５分間風乾し、その後皮膜を約１５０℃の温度で約６０分間加熱することにより第２群の試料にチタニア皮膜を形成した。得られた皮膜の厚さは約０．５〜約１．０μｍであった。図２（ａ）及び（ｂ）は、それぞれ倍率５ｋｘ及び２５ｋｘで撮った、１つの皮膜の表面及び断面の顕微鏡写真である。比較的低温（５００℃に比べて１５０℃）で依然として許容できる皮膜特性が得られた。この試料に対して行った接着試験により、皮膜が約９．８ｋｓｉ（約６７ＭＰａ）の接着強度をもつことが示された。
【００２２】
第３群の試料を３５％コロイド懸濁液に約３０分間浸漬し、試料を約１．０ｃｍ／分の速度で引き出し、皮膜を約５分間風乾し、その後皮膜を約１００℃の温度で約６０分間加熱することにより第３群の試料にチタニア皮膜を形成した。得られた皮膜の厚さは約０．５〜約１．０μｍであった。図３（ａ）及び（ｂ）は、倍率５ｋｘで撮った、１つの皮膜の表面及び断面の顕微鏡写真である。比較的低温（５００℃に比べて１００℃）で依然として許容できる皮膜特性が得られた。この試料に対して行った接着試験により、皮膜が約１１．６ｋｓｉ（約８０ＭＰａ）の接着強度をもつことが示された。
【００２３】
第４群の試料を１０％コロイド懸濁液に約３０分間浸漬し、試料を約１．０ｃｍ／分の速度で引き出し、皮膜を約５分間風乾し、その後皮膜を約１００℃の温度で約６０分間加熱することにより第４群の試料にチタニア皮膜を形成した。得られた皮膜の厚さは約０．５〜約１．０μｍであった。図４（ａ）及び（ｂ）は、それぞれ倍率５ｋｘ及び５０ｋｘで撮った、１つの皮膜の表面及び断面の顕微鏡写真である。比較的低いコロイドの割合（３５％に比べて１０％）で依然として許容できる皮膜特性が得られた。この試料に対して行った接着試験により、皮膜が約１１．５ｋｓｉ（約７９ＭＰａ）の接着強度をもつことが示された。
【００２４】
第３シリーズの試験は、さらに１０重量％、２０重量％又は３５重量％のチタニアナノ粒子を含有する水性コロイド懸濁液から形成したチタニア皮膜に対して行った１００℃の熱処理を評価するために考案した。チタニアナノ粒子の粒径は約３０〜４０ｎｍであった。このシリーズの試験のテスト試料は、直径約０．７５インチ（約１９ｍｍ）のタイプ３０４ＳＳ管であり、管の内部表面をホーニング仕上げ後に次のように被覆した。
【００２５】
１０％、２０％又は３５％コロイド懸濁液を管の内部に供給しながら管を約１２５ｒｐｍの速度で回転させることによりチタニア皮膜を第１群の３０４ＳＳ管に形成した。管は約３０分間回転させ、その後得られたコロイド皮膜を約５分間風乾し、次いで約１００℃の温度で約１時間焼成した。得られた酸化物皮膜の厚さは約０．５〜約１．０μｍであった。図５ａ、ｂ及びｃは、それぞれ１０％、２０％及び３５％コロイド懸濁液から形成した皮膜の表面の顕微鏡写真である。
【００２６】
前述したように、高温水環境に曝露される部品、例えば沸騰水型原子炉のジェットポンプアセンブリのノズル及びスロート部、インペラー、復水器管、再循環パイプ及び蒸気発生器部材は、部品の金属表面に付着する、高温冷却剤（普通、約１００〜約３００℃の水）中の荷電粒子に起因するファウリングを受ける。時間の経過とともに、ファウリングは、部品の曝露表面上に厚い、高密度の酸化物「汚損」層の形成をもたらす。ファウラントの蓄積は、沸騰水型原子炉の深刻な運転及びメンテナンス上の問題となる。例えば、ファウラント蓄積が、冷却剤（水）の流速を著しく低下し、冷却流システムの性能を下げることにより、原子炉の冷却流再循環システムの効率を低減するからである。本発明の方法は金属表面に酸化物皮膜を形成して、金属表面が荷電粒子を含有する冷却剤と接触する際の金属表面への荷電粒子の付着を低減する。
【００２７】
図６は、金属表面への放射性種の蓄積を低減する本発明の皮膜の用途の一例として、沸騰水型原子炉の冷却剤再循環システムに用いるタイプのジェットポンプ１０の一部分を模式的に示す。ジェットポンプ１０は、原子炉圧力容器の壁と原子炉の炉心シュラウド間の環状空間に通常位置する任意の数のジェットポンプの１つとすることができる。環状空間内の冷却剤は、ジェットポンプにより原子炉炉心の周りを循環する。図６では、ジェットポンプ１０は、環状空間から冷却剤を引き込む再循環ポンプなどの適当な供給源から冷却剤を引き込む入口ライザー１２（仮想線で示す）を有するものとして図示されている。ライザー１２は、ノズルアセンブリ１８の下流にミキサー１６を有するミキサーアセンブリにエルボ１４を介して接続されている。ディフューザーアセンブリ２０は、ミキサー１６の下流に位置し、冷却剤を、例えば、原子炉の下部炉心プレナムに導き、原子炉の燃料棒に届ける。図６には、１つのミキサーアセンブリを示すが、入口ライザー１２は一対のミキサーアセンブリに接続してもよく、第２のミキサーアセンブリは同様に構成され、ライザー１２の反対側に位置することができる。
【００２８】
図６及び図７から明らかなように、ノズルアセンブリ１８は複数のノズル２２を有し、それぞれがオリフィス２４（図７）を画成する。オリフィス２４を画成するノズル２２の壁は一般に円錐台形であり、直径が冷却剤流れの方向で減少していきミキサー１６に入る冷却剤の流速を増加させる。ミキサー１６の内部通路は通常、より一定な断面形状及び寸法をもつ。冷却剤に接触するミキサー１６及びノズル２２の表面は典型的にステンレス鋼で形成され、その例には、ＡＩＳＩタイプ３０４などがあるが、これらの部品は別の材料、例えば他の鉄基合金並びにニッケル基合金で形成できることは明らかである。ジェットポンプ１０の他の詳細や態様及びジェットポンプ１０を備え付ける再循環システムは通常、当業者には既知であるため、ここでさらに詳細に説明しない。
【００２９】
再循環ポンプによる圧送の結果、冷却剤はライザー１２を上向きに流れ、エルボ１４を通り、その後ノズルアセンブリ１８及びオリフィス２４を下向きに流れ、ミキサー１６に流れ込む。オリフィス２４は、ミキサー１６への冷却剤流れを加速し、同時に冷却剤を周囲の環状空間からノズルアセンブリ１８を取り囲む環形状入口２６を通してミキサー１６に引き込み、加速された冷却剤と環状空間から引き込まれた冷却剤とを混合させる。冷却剤は、通常約２５０〜約３５０℃の温度で、常にジェットポンプ１０を通して循環し、その結果、ジェットポンプ１０（及び再循環システムの他の部品）は、部品の表面、特にミキサー１６及びノズル２２の内部冷却剤通路を画成する表面に付着する傾向がある高温冷却剤（通常、水）中の荷電粒子に起因するファウリングを受ける。かかる付着物の蓄積は最終的に、ファウリング、通常、部品表面への厚い、高密度の酸化物「汚損」層の形成をもたらし、冷却剤流れの効率の低下の結果として運転及びメンテナンス上の問題を引き起こす。本発明の皮膜は、高温水環境に曝露される部品、例えば沸騰水型原子炉のジェットポンプアセンブリのノズル及びスロート部、インペラー、復水器管、再循環パイプ及び蒸気発生器部材上への放射性種を含有する「汚損層」の蓄積を低減するかなくす。
【００３０】
以上、本発明を好ましい実施形態について説明したが、別の形態を採用できることは当業者に明らかである。したがって、本発明の要旨は特許請求の範囲以外には限定されない。
【符号の説明】
【００３１】
１０  ジェットポンプ
１２  入口ライザー
１４  エルボ
１６  ミキサー
１８  ノズルアセンブリ
２０  ディフューザーアセンブリ
２２  ノズル
２４  オリフィス
２６  環形状入口
【図１】
0005719801.tif 000002
【図２】
0005719801.tif 000003
【図３】
0005719801.tif 000004
【図４】
0005719801.tif 000005
【図５】
0005719801.tif 000006
【図６】
0005719801.tif 000007
【図７】
0005719801.tif 000008